(57)【要約】【課題】耐衝撃性、耐熱性、及び射出表面に優れたポリエステル／ポリカーボネートアロイ樹脂組成物を提供する。また、前記ポリエステル／ポリカーボネートアロイ樹脂組成物から製造されてなる成形品を提供する。【解決手段】本発明によれば、（Ａ）（Ａ−１）重量平均分子量が３０，０００〜２００，０００ｇ／ｍｏｌのポリカーボネート樹脂及び（Ａ−２）固有粘度が０．８５〜１．５２ｄＬ／ｇのポリエステル樹脂からなる基材樹脂；（Ｂ）アクリル系樹脂；及び（Ｃ）衝撃補強剤；を含むポリエステル／ポリカーボネートアロイ樹脂組成物及びこれを用いた成形品が提供される。【選択図】なし【特許請求の範囲】
【請求項１】
（Ａ）（Ａ−１）重量平均分子量が３０，０００〜２００，０００ｇ／ｍｏｌのポリカーボネート樹脂１０〜６０質量％及び（Ａ−２）固有粘度［η］が０．８５〜１．５２ｄＬ／ｇのポリエステル樹脂４０〜９０質量％からなる基材樹脂１００質量部；
（Ｂ）アクリル系樹脂０．１〜１０質量部；及び
（Ｃ）衝撃補強剤１〜３０質量部；を含む、ポリエステル／ポリカーボネートアロイ樹脂組成物。
【請求項２】
前記ポリカーボネート樹脂（Ａ−１）は、 重量平均分子量が３０，０００〜５０，０００ｇ／ｍｏｌである、請求項１に記載のポリエステル／ポリカーボネートアロイ樹脂組成物。
【請求項３】
前記ポリカーボネート樹脂（Ａ−１）は、ジフェノール類をホスゲン、ギ酸ハロゲン、カーボネート、及びこれらの組み合わせからなる群より選択される化合物と反応させて製造されてなる、請求項１または２に記載のポリエステル／ポリカーボネートアロイ樹脂組成物。
【請求項４】
前記ポリエステル樹脂（Ａ−２）は、ポリブチレンテレフタレートである、請求項１〜３のいずれか１項に記載のポリエステル／ポリカーボネートアロイ樹脂組成物。
【請求項５】
前記ポリエステル樹脂（Ａ−２）は、固有粘度［η］が１．０３〜１．２２ｄＬ／ｇである、請求項１〜４のいずれか１項に記載のポリエステル／ポリカーボネートアロイ樹脂組成物。
【請求項６】
前記アクリル系樹脂（Ｂ）は、（メタ）アクリル酸アルキルエステル単量体または（メタ）アクリル酸エステル単量体；スチレン、ｏ−エチルスチレン、ｍ−エチルスチレン、ｐ−エチルスチレン、α−メチルスチレン、及びこれらの組み合わせからなる群より選択される芳香族ビニル単量体；及びアクリロニトリル、メタクリロニトリル、エタクリロニトリル、及びこれらの組み合わせからなる群より選択される不飽和ニトリル単量体；の三元共重合体である、請求項１〜５のいずれか１項に記載のポリエステル／ポリカーボネートアロイ樹脂組成物。
【請求項７】
前記衝撃補強剤（Ｃ）は、コア−シェル構造を有する共重合体、鎖状オレフィン系共重合体、及びこれらの組み合わせからなる群より選択されるものである、請求項１〜６のいずれか１項に記載のポリエステル／ポリカーボネートアロイ樹脂組成物。
【請求項８】
前記コア−シェル構造を有する共重合体は、ジエン系単量体、アクリル系単量体、シリコン系単量体、及びこれらの組み合わせからなる群より選択される単量体を重合したゴム質重合体に、アクリル系単量体、芳香族ビニル単量体、不飽和ニトリル単量体、及びこれらの組み合わせからなる群より選択される不飽和単量体がグラフトされたものである、請求項７に記載のポリエステル／ポリカーボネートアロイ樹脂組成物。
【請求項９】
前記鎖状オレフィン系共重合体は、オレフィン系単量体及びアクリル系単量体の共重合体である、請求項７に記載のポリエステル／ポリカーボネートアロイ樹脂組成物。
【請求項１０】
前記ポリエステル／ポリカーボネートアロイ樹脂組成物は、抗菌剤、熱安定剤、酸化防止剤、離型剤、光安定剤、相溶化剤、染料、無機物添加剤、界面活性剤、カップリング剤、可塑剤、混和剤、着色剤、安定剤、滑剤、静電気防止剤、顔料、防炎剤、耐候剤、紫外線遮断剤、充填剤、核形成剤、接着調剤、粘着剤、難燃剤、及びこれらの混合物からなる群より選択される添加剤をさらに含む、請求項１〜９のいずれか１項に記載のポリエステル／ポリカーボネートアロイ樹脂組成物。
【請求項１１】
請求項１〜１０のいずれか１項に記載のポリエステル／ポリカーボネートアロイ樹脂組成物から製造されてなる成形品。
【発明の詳細な説明】
【技術分野】
【０００１】
本発明は、ポリエステル／ポリカーボネートアロイ樹脂組成物及びこれを用いた成形品に関する。
【背景技術】
【０００２】
ポリブチレンテレフタレート樹脂は、機械的特性、電気的特性、及び耐薬品性などに優れている。また、ポリブチレンテレフタレート樹脂は、特に結晶化速度が速く、成形加工性に優れているので、射出成形用の熱硬化性樹脂や、金属の代替材として脚光を浴びており、自動車、電気、電子産業分野に多く使用されている。しかし、ポリブチレンテレフタレート樹脂は、ガラス遷移温度が４０〜６０℃程度であるため、熱変形温度が低く、常温及び低温での耐衝撃性が低い。よって、耐衝撃性を必要とする部分に適用するために、ポリエステル／ポリカーボネートアロイ樹脂の研究がすすめられてきた。
【０００３】
特許文献１〜４では、ポリエステル樹脂にエチレン−プロピレン共重合体（ＥＰＲ）、エチレン−プロピレン−ジエン共重合体（ＥＰＤＭ）、メチルメタクリレート−ブタジエン−スチレン共重合体（ＭＢＳ）などを添加して耐衝撃性を向上させる方法が提示されたが、相溶化剤を添加せずにこれらだけを添加する場合、ポリエステル及びポリカーボネートの相が不安定で、機械的物性のばらつきが大きい問題がある。
【０００４】
特許文献５及び６では、ポリエステル樹脂に官能基を導入して相溶性を向上させる、またはポリエステル樹脂末端基を架橋させる方法などが提案されている。しかし、これらの方法は、ポリエステル樹脂の耐衝撃性を向上させることはできるが、未反応官能基が残留して、射出滞留時の色変化及びガスの発生が著しい。特に、グリシジルメタクリレートを使用する場合は、射出表面が白く曇る現象が発生するので、無塗装で使用することができないという短所があった。
【先行技術文献】
【特許文献】
【０００５】
【特許文献１】米国特許第４，３９３，１５３号明細書
【特許文献２】米国特許第４，１８０，４９４号明細書
【特許文献３】米国特許第４，９０６，２０２号明細書
【特許文献４】米国特許第４，０３４，０１３号明細書
【特許文献５】欧州特許第３３，３９３号明細書
【特許文献６】欧州特許第１８０，４１７号明細書
【発明の概要】
【発明が解決しようとする課題】
【０００６】
本発明の目的は、耐衝撃性、耐熱性、及び射出表面の外観に優れたポリエステル／ポリカーボネートアロイ樹脂組成物を提供することである。
【０００７】
本発明の他の目的は、前記ポリエステル／ポリカーボネートアロイ樹脂組成物から製造されてなる成形品を提供することである。
【課題を解決するための手段】
【０００８】
本発明の一形態は、（Ａ）（Ａ−１）重量平均分子量が３０，０００〜２００，０００ｇ／ｍｏｌのポリカーボネート樹脂１０〜６０質量％及び（Ａ−２）固有粘度が０．８５〜１．５２ｄＬ／ｇのポリエステル樹脂４０〜９０質量％からなる基材樹脂１００質量部；（Ｂ）アクリル系樹脂０．１〜１０質量部；並びに（Ｃ）衝撃補強剤１〜３０質量部；を含むポリエステル／ポリカーボネートアロイ樹脂組成物である。
【０００９】
前記ポリカーボネート樹脂（Ａ−１）は、 重量平均分子量が３０，０００〜５０，０００ｇ／ｍｏｌであることが好ましい。
【００１０】
前記ポリカーボネート樹脂（Ａ−１）は、ジフェノール類をホスゲン、ギ酸ハロゲン、カーボネート、及びこれらの組み合わせからなる群より選択される化合物と反応させて製造されてなることが好ましい。
【００１１】
前記ポリエステル樹脂（Ａ−２）は、ポリブチレンテレフタレートであることが好ましい。
【００１２】
前記ポリエステル樹脂（Ａ−２）は、固有粘度［η］が１．０３〜１．２２ｄＬ／ｇであることが好ましい。
【００１３】
前記アクリル系樹脂（Ｂ）は、（メタ）アクリル酸アルキルエステル単量体または（メタ）アクリル酸エステル単量体；スチレン、ｏ−エチルスチレン、ｍ−エチルスチレン、ｐ−エチルスチレン、α−メチルスチレン、及びこれらの組み合わせからなる群より選択される芳香族ビニル単量体；及びアクリロニトリル、メタクリロニトリル、エタクリロニトリル、及びこれらの組み合わせからなる群より選択される不飽和ニトリル単量体；の三元共重合体であることが好ましい。
【００１４】
前記衝撃補強剤（Ｃ）は、コア−シェル構造の共重合体、鎖状オレフィン系共重合体、及びこれらの組み合わせからなる群より選択されたものであることが好ましい。前記コア−シェル構造の共重合体は、ジエン系単量体、アクリル系単量体、シリコン系単量体、及びこれらの組み合わせからなる群より選択される単量体を重合したゴム質重合体に、アクリル系単量体、芳香族ビニル単量体、不飽和ニトリル単量体、及びこれらの組み合わせからなる群より選択される不飽和単量体がグラフトされたものであることが好ましく、前記鎖状オレフィン系共重合体は、オレフィン系単量体及びアクリル系単量体の共重合体であることが好ましい。
【００１５】
前記ポリエステル／ポリカーボネートアロイ樹脂組成物は、抗菌剤、熱安定剤、酸化防止剤、離型剤、光安定剤、相溶化剤、染料、無機物添加剤、界面活性剤、カップリング剤、可塑剤、混和剤、着色剤、安定剤、滑剤、静電気防止剤、顔料、防炎剤、耐候剤、紫外線遮断剤、充填剤、核形成剤、接着調剤、粘着剤、難燃剤、及びこれらの混合物からなる群より選択される添加剤をさらに含むことが好ましい。
【００１６】
本発明の他の形態は、前記ポリエステル／ポリカーボネートアロイ樹脂組成物から製造されてなる成形品である。
【００１７】
その他の本発明の実施形態の具体的な事項は、以下の詳細な説明に記載される。
【発明の効果】
【００１８】
本発明によれば、耐衝撃性、耐熱性、及び射出表面の外観に優れたポリエステル／ポリカーボネートアロイ樹脂組成物を提供することができる。
【００１９】
また、本発明によれば、前記ポリエステル／ポリカーボネートアロイ樹脂組成物から製造されてなる成形品を提供することができる。
【発明を実施するための形態】
【００２０】
以下、本発明の好ましい形態を詳細に説明するが、本発明の技術的範囲は特許請求の範囲の記載に基づいて定められるべきであり、以下の形態のみに制限されない。
【００２１】
本明細書では、特別な言及がない限り、「（メタ）アクリル酸アルキルエステル」は「アクリル酸アルキルエステル」または「メタクリル酸アルキルエステル」を意味し、「（メタ）アクリル酸エステル」は「アクリル酸エステル」または「メタクリル酸エステル」を意味する。
【００２２】
また、「（メタ）アクリロニトリル」は「アクリロニトリル」または「メタクリロニトリル」を意味し、「（メタ）アクリレート」は「アクリレート」または「メタクリレート」を意味し、「アルキル（メタ）アクリレート」は「アルキルアクリレート」または「アルキルメタクリレート」を意味する。
【００２３】
本発明の一形態に係るポリエステル／ポリカーボネートアロイ樹脂組成物は、（Ａ）（Ａ−１）重量平均分子量が３０，０００〜２００，０００ｇ／ｍｏｌのポリカーボネート樹脂及び（Ａ−２）固有粘度が０．８５〜１．５２ｄＬ／ｇのポリエステル樹脂からなる基材樹脂；（Ｂ）アクリル系樹脂；及び（Ｃ）衝撃補強剤；を含む。
【００２４】
以下、本形態に係るポリエステル／ポリカーボネートアロイ樹脂組成物を構成する各成分について具体的に説明する。
【００２５】
（Ａ）基材樹脂
（Ａ−１）ポリカーボネート樹脂
ポリカーボネート樹脂は、下記の化学式１で示されるジフェノール類並びにホスゲン、ギ酸ハロゲン、カーボネート、及びこれらの組み合わせからなる群より選択される化合物を反応させることによって製造されうる。
【００２６】
【化１】
2010144173.tif 000002
【００２７】
（前記化学式１中、Ａは単結合、置換されたまたは非置換の炭素原子数１〜５のアルキレン基、置換されたまたは非置換の炭素原子数２〜５のアルキリデン基、置換されたまたは非置換の炭素原子数５〜６のシクロアルキレン基、置換されたまたは非置換の炭素原子数５〜１０のシクロアルキリデン基、ＣＯ、Ｓ、及びＳＯ２からなる群より選択される連結基を表し、Ｒ１及びＲ２はそれぞれ独立して、置換されたまたは非置換の炭素原子数１〜３０のアルキル基及び置換されたまたは非置換の炭素原子数６〜３０のアリール基からなる群より選択される置換基を表し、ｎ１及びｎ２はそれぞれ独立して０〜４の整数を表し、前記「置換された」とは水素原子がハロゲン原子、炭素原子数１〜３０のアルキル基、炭素原子数１〜３０のハロアルキル基、炭素原子数６〜３０のアリール基、炭素原子数１〜２０のアルコキシ基、及びこれらの組み合わせからなる群より選択される置換基で置換されたことを意味する。）
前記化学式１で示されるジフェノール類は、２種以上が組み合わされて、ポリカーボネート樹脂の繰り返し単位を構成してもよい。ジフェノール類の具体的な例としては、ハイドロキノン、レゾシノール、４，４’−ジヒドロキシジフェニル、２，２−ビス−（４−ヒドロキシフェニル）−プロパン（「ビスフェノール−Ａ」ともいう）、２，４−ビス−（４−ヒドロキシフェニル）−２−メチルブタン、１，１−ビス−（４−ヒドロキシフェニル）−シクロヘキサン、２，２−ビス−（３−クロロ−４−ヒドロキシフェニル）−プロパン、２，２−ビス−（３，５−ジクロロ−４−ヒドロキシフェニル）−プロパンなどが挙げられる。ジフェノール類のうち、２，２−ビス−（４−ヒドロキシフェニル）−プロパン、２，２−ビス−（３，５−ジクロロ−４−ヒドロキシフェニル）−プロパン、または１，１−ビス−（４−ヒドロキシフェニル）−シクロヘキサンを使用することが好ましく、２，２−ビス−（４−ヒドロキシフェニル）−プロパンを使用することがより好ましい。
【００２８】
ポリカーボネート樹脂は、重量平均分子量が１０，０００〜２００，０００ｇ／ｍｏｌであることが好ましく、３０，０００〜２００，０００ｇ／ｍｏｌであることが好ましく、３０，０００〜８０，０００ｇ／ｍｏｌであることが好ましく、３０，０００〜５０，０００ｇ／ｍｏｌであることがより好ましい。重量平均分子量がこのような範囲にあると、衝撃強度などの物性に優れ、また、適度な流動性があるので加工性にも優れる。
【００２９】
ポリカーボネート樹脂は、２種以上のジフェノール類から製造された共重合体の混合物であってもよい。また、ポリカーボネート樹脂は、直鎖状ポリカーボネート樹脂、分枝状ポリカーボネート樹脂、ポリエステルカーボネート共重合体樹脂などを使用することができる。
【００３０】
直鎖状ポリカーボネート樹脂としては、例えば、ビスフェノールＡ系ポリカーボネート樹脂などが挙げられる。分枝型ポリカーボネート樹脂としては、例えば、トリメリット酸無水物、トリメリット酸などの多官能性芳香族化合物をジフェノール類及びカーボネートと反応させて製造されたものなどが挙げられる。多官能性芳香族化合物の含有量は、分枝型ポリカーボネート樹脂総量に対して０．０５〜２モル％であることが好ましい。ポリエステルカーボネート共重合体樹脂としては、例えば、二官能性カルボン酸をジフェノール類及びカーボネートと反応させて製造されたものが挙げられる。この際、カーボネートとしては、ジフェニルカーボネートなどのジアリルカーボネート、エチレンカーボネートなどを使用することができる。
【００３１】
（Ａ−２）ポリエステル樹脂
ポリエステル樹脂は、特に制限はないが、芳香族ポリエステル樹脂であることが好ましく、テレフタル酸またはテレフタル酸アルキルエステル及び２〜１０個の炭素原子を含むグリコール成分から溶融重合によって縮重合された樹脂であることがより好ましい。この際、アルキルは、炭素原子数１〜１０のアルキルを意味する。
【００３２】
このような芳香族ポリエステル樹脂の具体的な例としては、ポリエチレンテレフタレート樹脂、ポリトリメチレンテレフタレート樹脂、ポリブチレンテレフタレート樹脂、ポリヘキサメチレンテレフタレート樹脂、ポリシクロヘキサンジメチレンテレフタレート樹脂、またはこれらの樹脂に一部異なるモノマーを混合して非結晶性に改質したポリエステル樹脂が挙げられる。このうち、ポリエチレンテレフタレート樹脂、ポリトリメチレンテレフタレート樹脂、ポリブチレンテレフタレート樹脂、非結晶性ポリエチレンテレフタレート樹脂を用いることがより好ましい。
【００３３】
ポリエステル樹脂は、固有粘度［η］が０．８５〜１．５２ｄＬ／ｇの範囲であり、好ましくは１．０３〜１．２２ｄＬ／ｇの範囲である。ポリエステル樹脂の固有粘度［η］がこのような範囲内であると、優れた機械的物性及び成形性を確保することができる。
【００３４】
ポリエステル樹脂のうち、ポリブチレンテレフタレートを使用することが好ましい。ポリブチレンテレフタレートは、１，４−ブタンジオール及びテレフタル酸またはジメチルテレフタレートを直接エステル化反応またはエステル交換反応させて縮重合した重合体である。また、樹脂の衝撃強度を向上させるために、ポリブチレンテレフタレートをポリテトラメチレングリコール（ＰＴＭＧ）、ポリエチレングリコール（ＰＥＧ）、ポリプロピレングリコール（ＰＰＧ）、低分子量脂肪族ポリエステル、または脂肪族ポリアミドと共重合してもよいし、衝撃強度向上成分を混合した変性ポリブチレンテレフタレートの形態で使用することもできる。
【００３５】
本発明に係る基材樹脂（Ａ）は、ポリカーボネート樹脂（Ａ−１）１０〜６０質量％及びポリエステル樹脂（Ａ−２）４０〜９０質量％からなり、好ましくはポリカーボネート樹脂（Ａ−１）１０〜４９質量％及びポリエステル樹脂（Ａ−２）５１〜９０質量％からなり、より好ましくはポリカーボネート樹脂（Ａ−１）３０〜４０質量％及びポリエステル樹脂（Ａ−２）６０〜７０質量％からなる。ポリカーボネート樹脂及びポリエステル樹脂の組成がこのような範囲であると、ポリカーボネート樹脂の特性である優れた耐熱性及び耐衝撃性が実現され、同時に、優れた耐薬品性及び耐候性が確保される。
【００３６】
（Ｂ）アクリル系樹脂
アクリル系樹脂は、特に制限はないが、（メタ）アクリル酸アルキルエステル単量体または（メタ）アクリル酸エステル単量体、芳香族ビニル単量体、及び不飽和ニトリル単量体が混合された三元共重合体であることが好ましい。
【００３７】
（メタ）アクリル酸アルキルエステル単量体としては、炭素原子数１〜１０のアルキル基を含むものであることが好ましく、具体的には、メチル（メタ）アクリレート、エチル（メタ）アクリレート、ブチル（メタ）アクリレートなどを使用することができる。芳香族ビニル単量体としては、例えば、スチレン、ｏ−エチルスチレン、ｍ−エチルスチレン、ｐ−エチルスチレン、α−メチルスチレン、及びこれらの組み合わせからなる群より選択されるものを使用することができる。（メタ）アクリル酸エステル単量体の具体的な例としては（メタ）アクリレートなどを使用することができる。
【００３８】
不飽和ニトリル単量体としては、例えば、アクリロニトリル、メタクリロニトリル、エタクリロニトリル、及びこれらの組み合わせからなる群より選択されるものを使用することができる。
【００３９】
アクリル系樹脂の含有量は、ポリカーボネート樹脂及びポリエステル樹脂からなる基材樹脂１００質量部に対して０．１〜１０質量部であり、好ましくは、０．５〜５質量部である。アクリル系樹脂の含有量がこのような範囲であると、相溶性に優れ、物性のばらつきが小さくなり、優れた耐熱性が確保される。
【００４０】
（Ｃ）衝撃補強剤
本発明に係る衝撃補強剤は、特に制限はないが、例えば、コア−シェル構造を有する共重合体、鎖状オレフィン系共重合体、及びこれらの組み合わせからなる群より選択されるものを使用することができる。
【００４１】
コア−シェル構造を有する共重合体は、ゴムのコア構造に不飽和単量体がグラフトされて固いシェルを形成することによってコア−シェル構造を構成する。より具体的には、ジエン系単量体、アクリル系単量体、シリコン系単量体、及びこれらの組み合わせからなる群より選択される単量体を重合したゴム質重合体に、アクリル系単量体、芳香族ビニル単量体、不飽和ニトリル単量体、及びこれらの組み合わせからなる群より選択される不飽和単量体がグラフトされて形成されたコア−シェル構造の共重合体であることが好ましい。
【００４２】
ジエン系単量体としては、例えば、ブタジエン、イソプレンなどが挙げられ、このうち、ブタジエンを使用することが好ましい。
【００４３】
アクリル系単量体としては、例えば、メチルアクリレート、エチルアクリレート、ｎ−プロピルアクリレート、ｎ−ブチルアクリレート、２−エチルヘキシルアクリレート、ヘキシルメタクリレート、２−エチルヘキシルメタクリレートなどが挙げられる。この際、エチレングリコールジメタクリレート、プロピレングリコールジメタクリレート、１，３−ブチレングリコールジメタクリレート、１，４−ブチレングリコールジメタクリレート、アリルメタクリレート、トリアリルシアヌレートなどの硬化剤を使用してもよい。
【００４４】
シリコン系単量体は、例えば、シクロシロキサンから製造されてなるものが挙げられる。このうち、ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトラシロキサン、及びオクタフェニルシクロテトラシロキサンからなる群より選択されるシリコン系単量体を少なくとも１種含むことが好ましい。この際、トリメトキシメチルシラン、トリエトキシフェニルシラン、テトラメトキシシラン、テトラエトキシシランなどの硬化剤を使用してもよい。
【００４５】
ゴム質重合体のゴムの平均粒径は、耐衝撃性及び着色性のバランス維持の面から、０．４〜１μｍであることが好ましい。
【００４６】
ゴム質重合体の含有量は、本発明に係る衝撃補強剤に対して２０〜８０質量％であることが好ましい。含有量がこのような範囲であると、衝撃補強効果及び耐熱性向上を最大化することができ、また、流動性も顕著に改善される。
【００４７】
不飽和単量体のうち、アクリル系単量体としては、（メタ）アクリル酸アルキルエステル、（メタ）アクリル酸エステル、及びこれらの組み合わせからなる群より選択されるものを使用することができる。この時、アルキルは、炭素原子数１〜１０のアルキルを意味し、（メタ）アクリル酸アルキルエステルの具体的な例としては、メチル（メタ）アクリレート、エチル（メタ）アクリレート、プロピル（メタ）アクリレート、ブチル（メタ）アクリレートなどが挙げられる。このうち、メチル（メタ）アクリレートを使用することが好ましい。（メタ）アクリル酸エステルの具体的な例としては（メタ）アクリレートなどが挙げられる。
【００４８】
不飽和単量体のうち、芳香族ビニル単量体としては、スチレン、炭素原子数１〜１０のアルキル置換スチレン、ハロゲン置換スチレン、及びこれらの組み合わせからなる群より選択されるものを使用することができる。アルキル置換スチレンの具体的な例としては、ｏ−エチルスチレン、ｍ−エチルスチレン、ｐ−エチルスチレン、α−メチルスチレンなどが挙げられる。
【００４９】
不飽和単量体のうち、不飽和ニトリル単量体としては、アクリロニトリル、メタクリロニトリル、エタクリロニトリル、及びこれらの組み合わせからなる群より選択されるものを使用することができる。
【００５０】
鎖状オレフィン系共重合体は、オレフィン系単量体及びアクリル系単量体の共重合体を使用することができる。
【００５１】
オレフィン系単量体としては、エチレン、プロピレン、ブチレン、イソブチレンなどがあり、これらを単独または混合して使用することができる。
【００５２】
アクリル系単量体としては、（メタ）アクリル酸アルキルエステルまたは（メタ）アクリル酸エステルを使用することができる。このとき、前記アルキルは炭素原子数１〜１０のアルキルを意味し、（メタ）アクリル酸アルキルエステルの具体的な例としては、メチル（メタ）アクリレート、エチル（メタ）アクリレート、プロピル（メタ）アクリレート、ブチル（メタ）アクリレートなどが挙げられる。このうち、メチル（メタ）アクリレートを使用することが好ましい。（メタ）アクリル酸エステルの具体的な例としては、（メタ）アクリレートなどが挙げられる。
【００５３】
鎖状オレフィン系共重合体は、一般的なオレフィン重合触媒であるチーグラーナッタ触媒を利用して製造することができ、より選択的な構造を形成するためには、メタロセン系触媒を利用して製造することができる。
【００５４】
本発明に係る衝撃補強剤は、射出滞留時の色変化の防止及び優れた射出表面のために、官能基を含まないものを使用するのが好ましい。
【００５５】
衝撃補強剤の含有量は、ポリカーボネート樹脂及びポリエステル樹脂からなる基材樹脂１００質量部に対して１〜３０質量部であり、好ましくは、５〜１５質量部である。衝撃補強剤の含有量がこのような範囲であると、衝撃補強効果及び耐熱性向上を最大化することができ、流動性も向上して、射出成形性が改善される。
【００５６】
（Ｄ）その他の添加剤
本形態のポリエステル／ポリカーボネートアロイ樹脂組成物は、添加剤をさらに含みうる。
【００５７】
添加剤は、抗菌剤、熱安定剤、酸化防止剤、離型剤、光安定剤、相溶化剤、染料、無機物添加剤、界面活性剤、カップリング剤、可塑剤、混和剤、着色剤、安定剤、滑剤、静電気防止剤、顔料、防炎剤、耐候剤、紫外線遮断剤、充填剤、核形成剤、接着調剤、粘着剤、難燃剤、及びこれらの混合物からなる群より選択される。
【００５８】
酸化防止剤としては、フェノール型、ホスファイト型（ｐｈｏｓｐｈｉｔｅ型）、チオエーテル型、またはアミン型酸化防止剤を使用することができる。
【００５９】
離型剤としては、フッ素含有重合体、シリコンオイル、ステアリン酸の金属塩、モンタン酸の金属塩、モンタン酸エステルワックス、またはポリエチレンワックスを使用することができる。
【００６０】
耐候剤としては、ベンゾフェノン型またはアミン型耐候剤を使用することができる。
【００６１】
紫外線遮断剤としては、酸化チタンまたはカーボンブラックを使用することができる。
【００６２】
充填剤としては、ガラス繊維、炭素繊維、シリカ、マイカ、アルミナ、粘土、炭酸カルシウム、硫酸カルシウム、またはガラスビーズを使用することができる。このような充填剤を添加すると、機械的強度及び耐熱性などの物性を向上させることができる。
【００６３】
核形成剤としては、タルクまたはクレーを使用することができる。
【００６４】
添加剤は、ポリカーボネート樹脂及びポリエステル樹脂からなる基材樹脂１００質量部に対して０．１〜３０質量部で含まれる。添加剤がこのような範囲で含まれる場合に、各用途による添加剤の効果を実現することができ、優れた機械的物性及び向上した表面を実現することができる。
【００６５】
本形態のポリエステル／ポリカーボネートアロイ樹脂組成物は、公知の方法で製造される。例えば、上述の各構成成分及び添加剤を混合した後に、押出機内で溶融押出して、ペレット形態に製造することができる。
【００６６】
本発明の他の形態によれば、本発明の一形態に係るポリエステル／ポリカーボネートアロイ樹脂組成物を成形して製造されてなる成形品を提供する。本形態のポリエステル／ポリカーボネートアロイ樹脂組成物は、優れた射出表面及び耐衝撃性を必要とし、無塗装で使用される多様な製品の成形に広範囲に適用され、特に、自動車用品の外装材などの成形に有用に適用される。
【実施例】
【００６７】
以下、本発明の好ましい実施例を記載する。しかし、下記の実施例は本発明の好ましい一実施例にすぎず、本発明は下記の実施例によって限定されない。
【００６８】
本発明の一実施形態に係るポリエステル／ポリカーボネートアロイ樹脂組成物の製造に使用される各構成成分は下記の通りである。
【００６９】
（Ａ）基材樹脂
（Ａ−１）ポリカーボネート樹脂
（Ａ−１−１）
ポリカーボネート樹脂として、重量平均分子量が３５，０００ｇ／ｍｏｌのＬＧ−ＤＯＷ社のカリバー（ＣＡＬＩＢＲＥ、登録商標）２００−３を使用した。
【００７０】
（Ａ−１−２）
ポリカーボネート樹脂として、重量平均分子量が２５，０００ｇ／ｍｏｌのパンライト（ＰＡＮＬＩＴＥ、登録商標）Ｌ１２５０ＷＰを使用した。
【００７１】
（Ａ−２）ポリエステル樹脂
（Ａ−２−１）
ポリブチレンテレフタレート樹脂として、固有粘度［η］が１．２ｄＬ／ｇのＳｈｉｎｋｏｎｇ社のＤＨＫ０１１を使用した。
【００７２】
（Ａ−２−２）
ポリブチレンテレフタレート樹脂として、固有粘度［η］が０．８３ｄＬ／ｇのＳｈｉｎｋｏｎｇ社のＤＨＫ００６を使用した。
【００７３】
（Ｂ）アクリル系樹脂
メチルメタクリレート（ＭＭＡ）単量体７５質量％及びスチレン単量体及びアクリロニトリル単量体の混合物２５質量％からなる共重合体で、重量平均分子量が１２０，０００ｇ／ｍｏｌのアクリル系樹脂を使用した。
【００７４】
（Ｃ）衝撃補強剤
（Ｃ−１）
衝撃補強剤（コア−シェル構造を有する共重合体）として、三菱レイヨン株式会社のメタブレン（Ｍｅｔａｂｌｅｎ、登録商標）Ｃ２２３−Ａを使用した。
【００７５】
（Ｃ−２）
衝撃補強剤（コア−シェル構造を有する共重合体）として、エポキシ基を含むデュポン社のエルバロイ（ＥＬＶＡＬＯＹ）ＰＴＷを使用した。
【００７６】
［実施例１〜３及び比較例１〜４］
前記言及した成分を下記の表１に示した含有量で供給速度６０ｋｇ／ｈｒ、スクリューｒｐｍ２５０、温度２５０℃、スクリュー構成４５φレギュラー、Ｌ／Ｄ＝３６の通常の二軸押出機で押出した後、押出物をペレット形態に製造した。
【００７７】
【表１】
2010144173.tif 000003
【００７８】
［試験例］
前記実施例１〜３及び比較例１〜４によって製造されたペレットを１００℃で３時間以上乾燥した後、１０ｏｚの射出成形器を使用して、成形温度２５０〜２７０℃、金型温度６０〜８０℃の条件で射出して、物性試片を製造した。前記製造された物性試片は、下記の方法で物性を測定して、その結果を下記の表２に示した。
【００７９】
（１）衝撃強度：ＡＳＴＭＤ２５６によって衝撃強度（１／４’’）を測定して、５個の試片の平均値及び標準偏差を示した。
【００８０】
（２）流動性：ＡＳＴＭＤ１２３８によって流動性（２６０℃、５ｋｇ）を測定して、溶融指数（ｍｅｌｔ  ｉｎｄｅｘ：ＭＩ）で示した。
【００８１】
（３）熱変形温度：ＡＳＴＭＤ６４８によって耐熱性（１８．５ｋｇ）を測定した。
【００８２】
（４）光沢度（２０°）：ＡＳＴＭＤ５２３によって測定した。
【００８３】
【表２】
2010144173.tif 000004
【００８４】
上記表１及び２によると、本発明に係る実施例１〜３の場合、衝撃強度、耐熱性、及び射出表面が全て優れていて、光沢度も優れていて、無塗装で使用することができることが確認された。
【００８５】
一方、本発明に係る固有粘度範囲を外れたポリエステル樹脂を使用した比較例１及び本発明に係る重量平均分子量範囲を外れたポリカーボネート樹脂を使用した比較例２では、衝撃強度及び耐熱性が低下することが確認された。また、アクリル系樹脂を使用しない比較例３では、衝撃強度及び耐熱性が低下し、特に物性のばらつき（衝撃強度の標準偏差）が大きいことが確認された。また、アクリル系樹脂を使用しないと同時に反応基を含む衝撃補強剤を使用した比較例４では、流動性及び耐熱性が低下するだけでなく、光沢度が顕著に低下して、無塗装で使用することができないことが確認された。
【００８６】
本発明は、上記実施形態に限定されるものではなく、本発明が属する技術分野で通常の知識を有する者は、本発明が技術的思想や必須の特徴を変更しない範囲において、他の具体的な形態で実施されうることを理解できるであろう。したがって、以上で記載した実施形態は、全ての面で例示的なものであり、限定的ではないことと理解しなければならない。